(57)【要約】【課題】遊離ヨウ素の含有量が少なく、かつ着色の少ないヨウ化リチウム水溶液の製造方法を提供する。【解決手段】本発明に係るヨウ化リチウム水溶液の製造方法は、遊離ヨウ素の発生を抑える安定剤の存在下において、リチウム化合物とヨウ化水素酸とを反応させる反応工程を包含する。【選択図】なし【特許請求の範囲】
【請求項１】
遊離ヨウ素の発生を抑える安定剤の存在下において、リチウム化合物とヨウ化水素酸とを反応させる反応工程を包含することを特徴とするヨウ化リチウム水溶液の製造方法。
【請求項２】
上記安定剤がリン系化合物、硫黄系化合物、及びヒドラジン化合物からなる群より選ばれる少なくとも一つである請求項１に記載のヨウ化リチウム水溶液の製造方法。
【請求項３】
ｐＨ調整工程を上記反応工程の後にさらに包含することを特徴とする請求項１又は２に記載のヨウ化リチウム水溶液の製造方法。
【請求項４】
上記ｐＨ調整工程が、上記反応工程によって得られるヨウ化リチウム水溶液のｐＨを３〜１０に調整する工程であることを特徴とする請求項３に記載のヨウ化リチウム水溶液の製造方法。
【請求項５】
上記リチウム化合物は、水酸化リチウム、炭酸リチウム、硫酸リチウム、酢酸リチウム、及びシュウ酸リチウムからなる群より選ばれる少なくとも一つであることを特徴とする請求項１から４のいずれか１項に記載のヨウ化リチウム水溶液の製造方法。
【請求項６】
上記ヨウ化水素酸中の遊離ヨウ素の量が、１重量％未満であることを特徴とする請求項１から５のいずれか１項に記載のヨウ化リチウム水溶液の製造方法。
【請求項７】
請求項１から６のいずれか１項に記載のヨウ化リチウム水溶液の製造方法により製造された、遊離ヨウ素の含有量が０．０５重量％未満であるヨウ化リチウム水溶液。
【請求項８】
色調が、ＡＰＨＡ  Ｎｏ．１５０以下である請求項７に記載のヨウ化リチウム水溶液。
【請求項９】
請求項１から６のいずれか１項に記載のヨウ化リチウム水溶液の製造方法によりヨウ化リチウム水溶液を製造する製造工程と、
上記製造工程で得られたヨウ化リチウム水溶液から水分を除去する工程と、を包含することを特徴とするヨウ化リチウムの製造方法。
【発明の詳細な説明】
【技術分野】
【０００１】
本発明は、ヨウ化リチウム水溶液の製造方法に関する。
【背景技術】
【０００２】
ヨウ化リチウムは、水溶液として吸収式冷凍機用の吸収液に用いられるほか、酢酸製造用の助触媒などに用いられている。また、リチウム二次電池、色素増感太陽電池、有機ＥＬなどの電子材料分野への用途が盛んに開発されている。
【０００３】
ヨウ化リチウムの水溶液の製造方法としては、炭酸リチウムと水とのスラリーにヨウ化水素ガスを吹き込む製造方法（非特許文献１）、アルゴン雰囲気下、蒸留精製したヨウ化水素酸と炭酸リチウムとを反応させる製造方法（非特許文献２）、及び激しい攪拌下において、炭酸リチウムと水とのスラリーに、ヨウ素を溶解含有するヨウ化リチウム水溶液と硫化水素とを連続的に加えながら反応させる製造方法（特許文献１）が知られている。
【先行技術文献】
【特許文献】
【０００４】
【特許文献１】特開平１−１４８７０８号公報（１９８９年６月１２日公開）
【非特許文献】
【０００５】
【非特許文献１】日本化学会編，「新実験化学講座」，８巻，ｐ．４６２〜４６３，１９９７年，丸善株式会社
【非特許文献２】日本化学会編，「第４版実験化学講座」，１６巻，ｐ．２０６，１９９３年，丸善株式会社
【発明の概要】
【発明が解決しようとする課題】
【０００６】
ヨウ化水素酸は、ヨウ化リチウム水溶液を製造する方法において好ましい原料であるが、空気や光で容易に分解してヨウ素を遊離する不安定な材料である。市販のヨウ化水素酸は、遊離ヨウ素のために淡黄色から褐色に着色している。これら遊離ヨウ素により着色したヨウ化水素酸を用いてヨウ化リチウム水溶液を製造した場合、生成物であるヨウ化リチウムにおいても遊離ヨウ素による着色が認められる。
【０００７】
又、ヨウ素は金属に対する腐食性が強く、ヨウ素を含有しているヨウ化リチウム水溶液を保管あるいは乾燥する際には、特殊な材質の容器あるいは装置を必要とし、それらは一般的に高価である。
【０００８】
又、上記非特許文献１及び２の製造方法では、高価なヨウ化水素ガスをリチウム化合物との反応に用いるか、又は蒸留精製された遊離ヨウ素の含有量の少ないヨウ化水素酸をリチウム化合物との反応に用いる必要がある。又、特許文献１の製造方法では、毒性の強い硫化水素が用いられる。さらに、上記先行技術文献には、リチウム化合物とヨウ化水素酸の反応工程において生じる遊離ヨウ素について除去することは記載されていない。よって、例えば蒸留精製されたヨウ化水素酸を用いても結果として得られるヨウ化リチウム水溶液には遊離ヨウ素を多く含む虞がある。
【０００９】
本発明はこのような事情に鑑みて成された発明であり、ヨウ化水素酸を用いて、遊離ヨウ素の含有量が少なく、かつ着色の少ないヨウ化リチウム水溶液を製造する方法を提供する。本発明はまた、ヨウ化水素酸を用いて、遊離ヨウ素の含有量が少なく、かつ着色の少ないヨウ化リチウム水溶液を提供する。
【課題を解決するための手段】
【００１０】
上記の課題を解決するために、本発明に係るヨウ化リチウムの製造方法は、遊離ヨウ素の発生を抑える安定剤の存在下において、リチウム化合物とヨウ化水素酸とを反応させる反応工程を包含することを特徴とする。
【発明の効果】
【００１１】
本発明によれば、ヨウ化水素酸を用いて、遊離ヨウ素の含有量が少なく、かつ着色の少ないヨウ化リチウム水溶液が得ることができるという効果を奏する。
【発明を実施するための形態】
【００１２】
以下、本発明について、詳細に説明する。
【００１３】
本発明に係るヨウ化リチウム水溶液の製造方法は、遊離ヨウ素の発生を抑える安定剤の存在下において、リチウム化合物とヨウ化水素酸とを反応させる反応工程を包含する。
【００１４】
反応工程においては、安定剤の存在下、リチウム化合物の水溶液とヨウ化水素酸を用いて反応を行なう。よって、ヨウ化水素ガス又は硫化水素ガスとリチウム化合物水溶液とを用いる反応工程に比べて、定量的に収率よくリチウム化合物とヨウ化水素酸とを反応させることができる。
【００１５】
さらに、ヨウ化水素酸の蒸留精製といった工程を行なうことなく、簡便に遊離ヨウ素を減少させることができるため、大量のヨウ化リチウム水溶液を製造するのに適している。よって、従来技術に比べ工業的に有利であるといえる。
【００１６】
〔安定剤〕
本発明に係る製造工程において用いる安定剤としては、遊離ヨウ素の発生を抑えるものであればよく、例えば、遊離ヨウ素の還元剤が挙げられる。遊離ヨウ素の還元剤としては、例えば、次亜リン酸、亜リン酸等のリン系化合物、亜硫酸、チオ硫酸、硫化水素等の硫黄系化合物、又は硫酸ヒドラジン等のヒドラジン化合物等が挙げられる。
【００１７】
安定剤は次亜リン酸であることが、特に好ましい。次亜リン酸を使用することによって、金属イオンを混入させることなく、効率よく遊離ヨウ素を還元することができる。
【００１８】
安定剤によって、遊離ヨウ素の発生が抑えられるので、遊離ヨウ素に起因するヨウ化リチウム水溶液の着色を少なくできる。例えば、安定剤が遊離ヨウ素の還元剤である場合、遊離ヨウ素がヨウ素イオンに還元されることで、ヨウ化リチウム水溶液の遊離ヨウ素に起因する着色を少なくできる。
【００１９】
安定剤の使用量は、安定剤の種類によって異なるが、例えば、次亜リン酸の場合、反応に使用するヨウ化水素酸に対して、好ましくは０．００１〜１０重量％、より好ましくは０．００５〜１重量％、さらに好ましくは０．０１〜０．１重量％の範囲内であることが好ましい。次亜リン酸の使用量が当該範囲内であることで、次亜リン酸の使用量を少なくすることができ、市販品を初め、従来の製造方法で得られるヨウ化水素酸中に存在する遊離ヨウ素を好適に還元することができる。
【００２０】
また、安定剤は反応系中に予め添加しておいてもよく、反応工程以前に安定剤をヨウ化水素酸に添加することによって、遊離ヨウ素を還元しておいてもよい。
【００２１】
〔反応工程〕
本発明に係るヨウ化リチウム水溶液の製造方法が包含する反応工程では、リチウム化合物及びヨウ化水素酸を反応させる。
【００２２】
リチウム化合物は、水酸化リチウム、炭酸リチウム、硫酸リチウム、酢酸リチウム、又はシュウ酸リチウムからなる群より選ばれる少なくとも一つであることが特に好ましい。これらリチウム化合物は、単独で用いることも、２種以上を混合して用いることもできる。又、リチウム化合物としては、水酸化リチウム、又は炭酸リチウムが副生成物を除去しやすいことから好ましい。
【００２３】
反応工程おいては、ヨウ化水素酸中の遊離ヨウ素の量が、好ましくは１重量％未満、より好ましくは０．５重量％未満、さらに好ましくは０．１重量％未満であることが好ましい。遊離ヨウ素の量が、０．１重量％未満であるヨウ化水素酸を用い、さらに安定剤を添加することで、遊離ヨウ素に起因するヨウ化リチウム水溶液における着色を特に少なくすることができる。
【００２４】
反応工程においては、５０〜６０重量％の範囲内のヨウ化水素酸が好ましく用いられる。
【００２５】
反応工程においてリチウム化合物及びヨウ化水素酸を反応させる方法としては、例えば、リチウム化合物の水溶液に、予め安定剤を添加したヨウ化水素酸を滴下する方法であってもよい。当該リチウム化合物の水溶液は無機成分を除去した水にリチウム化合物を溶解させたものであることがより好ましい。又、水に、リチウム化合物水溶液と予め安定剤を添加したヨウ化水素酸とを同時に滴下して製造することもできる。当該水は無機成分を除去した水であることがより好ましい。無機成分を除去した水としては、イオン交換水、純水、超純水が例として挙げられる。当該リチウム化合物の水溶液を調製することによって不純物として無機成分を含まないヨウ化リチウム水溶液、さらにはヨウ化リチウム粉末を製造することができる。
【００２６】
無機成分を除去した水に対するリチウム化合物の量は、２０〜６０重量％の範囲とすることが好ましい。当該範囲内とすることで、効率よくリチウム化合物を溶解させることができ、ヨウ化水素酸と効率的に反応させることができる。また、リチウム化合物水溶液に、攪拌下において、ヨウ化水素酸を滴下すれば、急激な反応による発熱を防止することができる。
【００２７】
リチウム化合物と反応させるヨウ化水素酸の使用量は、リチウム化合物に対して０．５〜１．５モル当量の範囲とすることが好ましい。当該範囲内とすることで、ヨウ化リチウムを収率よく製造することができる。
【００２８】
反応工程は、遊離ヨウ素の発生を抑制する観点から、窒素ガス又はアルゴンガスのような不活性ガス条件下で行なうことが好ましい。
【００２９】
反応工程における反応器内の温度は、０〜１００℃の範囲内であることが好ましい。製造の容易さから、１０〜５０℃の範囲内であることが特に好ましい。
【００３０】
〔ｐＨ調整工程〕
本発明に係るヨウ化リチウム水溶液の製造方法は、ｐＨ調整工程を反応工程の後にさらに包含することがより好ましい。ｐＨ調整工程は、反応工程の後にヨウ化リチウム水溶液のｐＨを調整する工程である。
【００３１】
反応工程において、反応の効率を高めるためにヨウ化水素酸を過剰に投入した場合、反応工程後におけるヨウ化リチウム水溶液のｐＨは酸性となっている。よってｐＨ調整工程において、過剰に存在するヨウ化水素酸を中和することが好ましい。
【００３２】
ｐＨ調整工程において用いられるｐＨ調整剤は、リチウム化合物であることが好ましい。リチウム化合物は、水酸化リチウム、炭酸リチウム、硫酸リチウム、酢酸リチウム、又はシュウ酸リチウムからなる群より選ばれる少なくとも一つであることが特に好ましい。
【００３３】
ｐＨ調整工程は、反応工程によって得られるヨウ化リチウム水溶液のｐＨを５〜９に調整する工程であることが好ましい。
【００３４】
反応工程によって得られるヨウ化リチウム水溶液のｐＨを、好ましくは３〜１０、より好ましくは４〜９、さらに好ましくは５〜７の範囲内に調整することで、品質の安定性、製品の安全性を向上させることができる。
【００３５】
以上のようにして、本発明に係るヨウ化リチウム水溶液の製造方法によって得られるヨウ化リチウム水溶液も本発明の範疇である。
【００３６】
本発明に係るヨウ化リチウム水溶液は、色調が、ＡＰＨＡ  Ｎｏ．（ハーゼン色数）１５０以下、より好ましくは、１００以下、最も好ましくは５０以下であるヨウ化リチウム水溶液であることが好ましい。
【００３７】
また、本発明に係るヨウ化リチウム水溶液の遊離ヨウ素の含有量は、０．０５重量％未満が好ましく、より好ましくは０．０２重量％未満である。遊離ヨウ素の含有量を０．０５重量％未満とすることで、遊離ヨウ素による着色のないヨウ化リチウム水溶液を得ることができる。本発明に係るヨウ化リチウム水溶液の製造方法によれば、遊離ヨウ素の含有量を０．０５重量％未満とすることができる。
【００３８】
＜本発明に係るヨウ化リチウムの製造方法＞
本発明に係るヨウ化リチウムの製造方法は、上述した本発明に係るヨウ化リチウム水溶液の製造方法を行なう製造工程と、製造工程で得られたヨウ化リチウム水溶液から水分を除去する水分除去工程と、を包含する。
【００３９】
〔水分除去工程〕
本発明に係るヨウ化リチウムの製造方法が包含する水分除去工程は、製造工程で得られたヨウ化リチウム水溶液から水分を除去する工程である。
【００４０】
ヨウ化リチウム水溶液から水分を除去することで、本発明に係る製造方法で得られたヨウ化リチウム水溶液から、ヨウ化リチウムの固体を得ることができる。従って、本発明に係るヨウ化リチウム水溶液の製造方法によって得られたヨウ化リチウム水溶液を、水溶液として用いる用途以外の用途に使用することができる。
【００４１】
水分を除去する方法としては、例えば、ヨウ化リチウム水溶液を攪拌しながら、減圧下、加温することで水分を除去する方法が挙げられる。
【００４２】
水分除去工程において加温する場合、加温の条件は、製造するヨウ化リチウム水和物の種類によって適宜設定すればよい。例えば、ヨウ化リチウム３水和物は、７５℃以下の温度条件で得ることができる。ヨウ化リチウム無水和物を製造する場合には、１２０〜３００℃で加温することが好ましい。又、ヨウ化リチウムの安定性の観点から、加温条件は３９０℃より低い温度であることが好ましい。
【００４３】
水分除去工程における減圧条件は、０．４〜１０ｋＰａであることが好ましい。さらに効率的に水分を除去するためには０．４〜３ｋＰａであることが好ましい。又、特にヨウ化リチウム無水物を効率的に製造する場合は、０．４〜２ｋＰａであることが好ましい。
【実施例】
【００４４】
遊離ヨウ素の含有量、およびヨウ化リチウム水溶液中のヨウ素イオン濃度は、以下の方法により測定した。
＜遊離ヨウ素の含有量の測定方法＞
試料の一部を１００ｍｌの三角フラスコに秤量し、０．０１Ｍチオ硫酸ナトリウム水溶液（力価＝１．００４）を用いて滴定した。
＜ヨウ化リチウム水溶液中のヨウ素イオン濃度の測定方法＞
ヨウ化リチウム水溶液の一部を２００ｍｌのビーカーに秤量し、０．１Ｍ硝酸銀水溶液（力価＝１．００３）を用いて滴定した。
【００４５】
〔実施例１〕
０．８５８重量％の遊離ヨウ素を含有する褐色の５８重量％のヨウ化水素酸５１４．０ｇを秤量し、容量５００ｍｌの反応容器に仕込んだ。ここに３１重量％の次亜リン酸水溶液（関東化学製）０．６１ｇを加え、３日間暗所にて静置した。３日後、次亜リン酸を添加したヨウ化水素酸は薄黄色澄明となっていた。次亜リン酸を添加したヨウ化水素酸中の遊離ヨウ素濃度は０．０１８重量％であった。
【００４６】
次に、攪拌装置、温度計、ｐＨメーター、滴下ロートおよび固体投入口を備えた容量５００ｍｌの反応容器内を、窒素で十分に置換した。当該滴下ロートよりイオン交換水１３０．１ｇを反応容器内に投入した。攪拌下、当該固体投入口より炭酸リチウム５０．０ｇ（０．７２モル）を投入した。当該滴下ロートに上記の方法で作製した次亜リン酸を添加したヨウ化水素酸３０６．２ｇ（１．３９モル）を仕込んだ。反応容器内の温度を２５℃にした後、反応容器内の温度を２５〜４０℃の範囲内に保ちながら、滴下ロート内の次亜リン酸を添加したヨウ化水素酸を３９分かけて滴下した。滴下終了後の反応溶液のｐＨは０．１１であった。次いで、固体投入口より水酸化リチウムを投入し、反応容器内のｐＨを５．９に調整し、４５６．８ｇの無色澄明なヨウ化リチウム水溶液を得た。色差計（日本電色工業製ＳＥ６０００）を用いてヨウ化リチウム水溶液の色調を測定したところＡＰＨＡ  Ｎｏ．は１０であった。得られたヨウ化リチウム水溶液は室温において着色せずに安定に保存できた。ヨウ化リチウム水溶液中のヨウ素イオン濃度は３７．４０６重量％であった。これをヨウ化リチウム濃度に換算するとヨウ化リチウムの収率は９９．５％であった。また、ヨウ化リチウム水溶液中に遊離ヨウ素は検出されなかった。
【００４７】
〔実施例２〕
実施例１で得られたヨウ化リチウム水溶液を用いて以下の操作を実施した。ヨウ化リチウム水溶液５ｍｌを容量５０ｍｌのナス型フラスコに入れ、エバポレーターを用いて、３ｋＰａ／５０℃で１時間かけて水を留去した後、３ｋＰａ／１２０℃で２時間かけて濃縮乾固して白色の結晶を得た。カールフィッシャー法で水分量を分析したところ、結晶中の水分は２０．３重量％であり、結晶はヨウ化リチウム２水和物であった。得られたヨウ化リチウム２水和物の結晶を誘導結合プラズマ発光分光分析装置（島津製作所製  ＩＣＰＥ−９０００）を用いて標準添加法にてリンの含有量を分析したところ、リン濃度は２９６ｐｐｍであった。
【００４８】
〔比較例１〕
攪拌装置、温度計、ｐＨメーター、滴下ロートおよび固体投入口を備えた容量５００ｍｌの反応容器内を窒素で十分に置換した。当該滴下ロートよりイオン交換水１３０．１ｇを反応容器内に投入した。攪拌下、当該固体投入口より炭酸リチウム５０．０ｇ（０．６７モル）を投入した。次に当該滴下ロートに安定剤を含まない５６％ヨウ化水素酸（関東化学製）３１４．３ｇ（１．３８モル）を仕込んだ。反応容器内の温度を２５℃にした後、反応容器内の温度を２５〜４０℃の範囲内に保ちながら、ヨウ化水素酸を５５分かけて滴下した。滴下終了後の反応溶液のｐＨは−０．４４であった。ついで固体投入口より水酸化リチウムを投入し、反応容器内のｐＨを６．１に調整し黄色澄明のヨウ化リチウム水溶液を４６５．６ｇ得た。ヨウ化リチウム水溶液のヨウ素イオン濃度は３７．９４３重量％であった。これをヨウ化リチウム濃度に換算するとヨウ化リチウムの収率は９９．５%であった。当該ヨウ化リチウム水溶液を室温で遮光して保存すると２４時間で褐色に変化した。上記色差計を用いて保存液の色調を測定したところ、ＡＰＨＡ  Ｎｏ.は２８７０（測定上限値）であった。
【００４９】
〔比較例２〕
実施例２で得られたヨウ化リチウム水溶液を用いて以下の操作を実施した。ヨウ化リチウム水溶液５ｍｌを容量５０ｍｌのナス型コルベンに入れ、エバポレーターを用いて、３ｋＰａ／５０℃で１時間かけて水を留去した後、３ｋＰａ／１２０℃で２時間かけて濃縮乾固して褐色の結晶を得た。カールフィッシャー法で分析したところ、結晶中の水分は２０．３重量％であり、結晶はヨウ化リチウム２水和物であった。得られたヨウ化リチウム２水和物の結晶を誘導結合プラズマ発光分光分析装置（島津製作所製  ＩＣＰＥ−９０００）で標準添加法にてリンの含有量を分析したところ、リン濃度は０．１ｐｐｍ以下であり、ヨウ化水素酸の合成原料に由来するものと判断された。
【００５０】
〔比較例３〕
攪拌装置、温度計、ｐＨメーター、滴下ロートおよび固体投入口を備えた容量５００ｍｌの反応容器内を窒素で十分に置換した。当該滴下ロートよりイオン交換水１３０．０ｇを反応容器内に投入した。攪拌下、当該固体投入口より炭酸リチウム５０．０ｇ（０．６７６モル）を投入した。当該滴下ロートに０．８５８重量％の遊離ヨウ素を含む褐色の５８重量％のヨウ化水素酸３１４．１ｇ（１．４００モル）を仕込んだ。反応容器内の温度を２５℃にした後、反応容器内の温度を２５〜４０℃の範囲を保ちながら、滴下ロート内のヨウ化水素酸を３８分かけて滴下した。滴下終了後、２５〜３０℃を保ちながら３０分間攪拌し熟成を続けた。熟成終了後の反応溶液のｐＨは−０．７１であった。ついで固体投入口より水酸化リチウムを投入し、反応容器内のｐＨを６．３に調整し褐色微濁のｐＨ調整液を得た。ｐＨ調整液中の遊離ヨウ素濃度は０．１６４重量％であった。上記色差計を用いてｐＨ調整液の色調を測定したところ、ＡＰＨＡ  Ｎｏ.は２８７０（測定上限値）であった。
【産業上の利用可能性】
【００５１】
本発明に係る製造方法は、例えばリチウム二次電池に用いられるヨウ化リチウムの製造に好適に利用することができる。